ПЛЕНКА ЛАТЕКСНОЙ КРАСКИ, УСТОЙЧИВАЯ К НЕБЛАГОПРИЯТНОМУ ВОЗДЕЙСТВИЮ ВОДЫ, КОМПОЗИЦИЯ ДЛЯ ЕЕ ПОЛУЧЕНИЯ И СПОСОБ ЕЕ ПОЛУЧЕНИЯ

1. Композиция красителя, подходящая для объединения с компонентом, включающим пленкообразующий связующий латекс для образования латексной краски, включающая поверхностно-активное вещество, диспергирующую добавку, или поверхностно-активное вещество и диспергирующую добавку, по меньшей мере, одно указанное поверхностно-активное вещество или диспергирующая добавка, присутствующие в композиции, имеют один или более гидрофильных сегментов и один или более гидрофобных сегментов, каковая композиция красителя включает:
воду;
краситель и
компонент, включающий количество, по меньшей мере, одного гидрофобного латексного полимера, который при агрегировании в указанной латексной краске с эффективным количеством указанного связующего латекса составило бы общую массу латекса, большую, чем требуется для образования пленки латексной краски при высушивании.
2. Композиция по п.1, в которой указанное количество гидрофобного латексного полимера составляет 0,25-25 мас.% от совокупности составляющих композиции.
3. Композиция по п.2, в которой указанное количество одного гидрофобного латексного полимера составляет 0,5-20 мас.% от совокупности составляющих композиции.
4. Композиция по п.3, в которой указанное количество гидрофобного латексного полимера составляет 0,75-15 мас.% от совокупности составляющих композиции.
5. Композиция по п.1, в которой каждый указанный гидрофобный латексный полимер выбран из группы, состоящей из акриловых полимеров, винилакриловых полимеров, стиролакриловых полимеров, полиолефинов, дисперсий полиуретана, дисперсий уретан-акрилового полимера, дисперсий модифицированного силиконом полиуретана и дисперсий уретан-акрилового сополимера и способных к диспергированию в воде алкидов.
6. Композиция по п.1, в которой указанное количество гидрофобного латексного полимера включает, по меньшей мере, два гидрофобных латексных полимера.
7. Композиция по п.1, которая дополнительно включает, по меньшей мере, один загуститель.
8. Композиция по п.7, в которой каждый указанный по меньшей мере один загуститель выбран из группы, состоящей из целлюлозных полимеров, набухаемых или растворимых в щелочи полимеров, полиакриламидов, неионогенньгх гидрофобно модифицированных блоксополимеров этиленоксид-уретана, гидрофобно модифицированных растворимых в щелочи полимеров, гидрофобно модифицированных целлюлозных полимеров, гидрофобно модифицированных полиакриламидов и их смесей.
9. Способ изготовления композиции красителя, подходящей для объединения с компонентом, включающим пленкообразующий связующий латекс для образования латексной краски, включающей поверхностно-активное вещество, диспергирующую добавку или поверхностно-активное вещество и диспергирующую добавку, по меньшей мере, одно указанное поверхностно-активное вещество или диспергирующая добавка, присутствущие в композиции, имеют один или более гидрофильных сегментов и один или более гидрофобных сегментов, каковой метод включает смешивание воды, по меньшей мере, одного красителя и компонента, включающего количество, по меньшей мере, одного гидрофобного латексного полимера, который при агрегировании в указанной латексной краске с эффективным количеством указанного связующего латекса составило бы общую массу латекса, большую, чем требуется для образования пленки латексной краски.
10. Способ изготовления композиции по п.9, который дополнительно включает, по меньшей мере, один кислородсодержащий растворитель и, по меньшей мере, один наполнитель.
11. Способ изготовления композиции по п.10, который дополнительно включает, по меньшей мере, один загуститель.
12. Способ изготовления композиции по п.11, в котором каждый указанный загуститель выбирают из группы, состоящей из целлюлозных полимеров, набухаемых или растворимых в щелочи полимеров, полиакриламидов, неионогенных гидрофобно модифицированных блоксополимеров этиленоксид-уретана, гидрофобно модифицированных растворимых в щелочи полимеров, гидрофобно модифицированных целлюлозных полимеров, гидрофобно модифицированных полиакриламидов и их смесей.
13. Способ изготовления композиции по п.9, в котором указанный гидрофобный латексный полимер присутствует в композиции красителя в количестве таком, что латексная краска имеет от 0,025 до 15% по отношению к весу совокупности составляющих латексной краски.
14. Латексная краска, образованная из
компонента, включающего количество пленкообразующего связующего латекса, достаточного для образования пленки краски после высушивания;
композиции красителя, которая включает
воду;
по меньшей мере, один краситель;
одно или более поверхностно-активных веществ, одну или более диспергирующих добавок или одно или более поверхностно-активных веществ и одну или более диспергирующих добавок, по меньшей мере, одно указанное поверхностно-активное вещество или диспергирующая добавка имеет один или более гидрофильных сегментов и один или более гидрофобных сегментов;
компонент, включающий количество, по меньшей мере, одного гидрофобного латексного полимера, который при агрегировании в указанной латексной краске с указанным количеством связующего латекса составляет общую массу латекса, большую, чем требуется для получения пленки латексной краски.
15. Латексная краска по п.14, в которой указанное количество гидрофобного латексного полимера составляет 0,025-15%, по отношению к весу совокупности составляющих пленки краски.
16. Латексная краска по п.15, в которой указанное количество гидрофобного латексного полимера составляет 0,05-10%, по отношению к весу совокупности составляющих пленки краски.
17. Латексная краска по п.16, в которой указанное количество гидрофобного латексного полимера составляет 0,075-7,5%, по отношению к весу совокупности составляющих пленки краски.
18. Латексная краска по п.17, в которой каждый указанный гидрофобный латексный полимер выбран из группы, состоящей из акриловых полимеров, винилакриловых полимеров, стиролакриловых полимеров, полиолефинов, дисперсий полиуретана, дисперсий уретан-акрилового полимера, дисперсий модифицированного силиконом полиуретана и дисперсий уретан-акрилового сополимера и способных к диспергированию в воде алкидов.
19. Латексная краска по п.14, в которой указанное количество гидрофобного латексного полимера включает, по меньшей мере, два гидрофобных латексных полимера.
20. Латексная краска по п.14, которая дополнительно включает, по меньшей мере, один загуститель.
21. Латексная краска по п.14, в которой каждый указанный по меньшей мере один загуститель выбран из группы, состоящей из целлюлозных полимеров, набухаемых или растворимых в щелочи полимеров, полиакриламидов, неионогенных гидрофобно модифицированных блоксополимеров этиленоксид-уретана, гидрофобно модифицированных растворимых в щелочи полимеров, гидрофобно модифицированных целлюлозных полимеров, гидрофобно модифицированных полиакриламидов и их смесей.
22. Латексная краска, включающая
воду;
компонент, включающий количество пленкообразующего связующего латекса, достаточное для получения пленки краски после высушивания; краситель;
поверхностно-активное вещество, диспергирующую добавку или поверхностно-активное вещество и диспергирующую добавку, по меньшей мере, одно указанное поверхностно-активное вещество или диспергирующая добавка имеет один или более гидрофильных сегментов и один или более гидрофобных сегментов; и
компонент, включающий количество гидрофобного латексного полимера, который при агрегировании в указанной латексной краске с указанным количеством связующего латекса составляет общую массу латекса, большую, чем требуется для получения пленки краски.
23. Способ изготовления латексной краски, который включает смешивание основного компонента, включающего количество пленкообразующего связующего латекса, достаточное для получения пленки краски; и
композиции красителя, включающего
воду;
по меньшей мере, один краситель;
одно или более поверхностно-активных веществ, одну или более диспергирующих добавок или одно или более поверхностно-активных веществ и одну или более диспергирующих добавок, по меньшей мере, одно указанное поверхностно-активное вещество или диспергирующая добавка имеет один или более гидрофильных сегментов и один или более гидрофобных сегментов, и
компонент, включающий количество, по меньшей мере, одного гидрофобного латексного полимера, который при агрегировании в указанной латексной краске с указанным количеством связующего латекса составляет общую массу латекса большую, чем требуется для образования пленки латексной краски.
24. Способ изготовления латексной краски по п.23, который дополнительно включает добавление, по меньшей мере, одного кислородсодержащего растворителя, по меньшей мере, одного коалесцентного растворителя или, по меньшей мере, одного наполнителя.
25. Способ изготовления латексной краски по п.23, который дополнительно включает добавление, по меньшей мере, одного загустителя.
26. Способ изготовления латексной краски по п.23, в котором каждый указанный загуститель выбирают из группы, состоящей из целлюлозных полимеров, набухаемых или растворимых в щелочи полимеров, полиакриламидов, неионогенных гидрофобно модифицированных блоксополимеров этиленоксид-уретана, гидрофобно модифицированных растворимых в щелочи полимеров, гидрофобно модифицированных целлюлозных полимеров, гидрофобно модифицированных полиакриламидов и их смесей.
27. Способ изготовления латексной краски по п.23, в котором указанный гидрофобный латексный полимер присутствует в количестве таком, что латексная краска имеет от 0,025 до 15%, по отношению к совокупности составляющих латексной краски.
28. Способ изготовления латексной краски, который включает объединение: основного компонента, включающего количество пленкообразующего связующего латекса, достаточного для образования пленки краски; воды; красителя; поверхностно-активного вещества, диспергирующей добавки или поверхностно-активного вещества и диспергирующей добавки, по меньшей мере, одно указанное поверхностно-активное вещество или диспергирующая добавка имеет один или более гидрофильных сегментов и один или более гидрофобных сегментов; и компонента, включающего количество гидрофобного латексного полимера, который при агрегировании в указанной латексной краске с указанным количеством связующего латекса составляет общую массу латекса большую, чем требуется для образования пленки латексной краски.
29. Пленка краски, которая включает высушенный продукт из латексной краски, образованной из
компонента, включающего количество пленкообразующего связующего латекса, достаточное для получения пленки краски после высушивания;
композиции красителя, которая включает
воду;
по меньшей мере, один краситель;
одно или более поверхностно-активных веществ, одну или более диспергирующих добавок или одно или более поверхностно-активных веществ и одну или более диспергирующих добавок, по меньшей мере, одно указанное поверхностно-активное вещество или диспергирующая добавка имеет один или более гидрофильных сегментов и одним или более гидрофобных сегментов, и
компонент, включающий количество, по меньшей мере, одного гидрофобного латексного полимера, который при агрегировании в указанной латексной краске с указанным количеством связующего латекса составляет общую массу латекса, большую, чем требуется для получения пленки латексной краски.
30. Пленка краски по п.29, в которой указанное количество гидрофобного латексного полимера составляет 0,05-25%, по отношению к совокупности составляющих латексной краски.
31. Пленка краски по п.30, в которой указанное количество гидрофобного латексного полимера составляет 0,1-20%, по отношению к совокупности составляющих латексной краски.
32. Пленка краски по п.31, в которой указанное количество гидрофобного латексного полимера составляет 0,2-15%, по отношению к совокупности составляющих латексной краски.
33. Пленка краски по п.29, в которой каждый указанный гидрофобный латексный полимер выбран из группы, состоящей из акриловых полимеров, винилакриловых полимеров, стиролакриловых полимеров, полиолефинов, дисперсий полиуретана, дисперсий уретан-акрилового полимера, дисперсий модифицированного силиконом полиуретана и дисперсий уретан-акрилового сополимера и способных к диспергированию в воде алкидов,
34. Пленка краски по п.29, в которой указанное количество гидрофобных латексных полимеров включает, по меньшей мере, два гидрофобных латексных полимера.
35. Пленка краски по п.29, которая дополнительно включает, по меньшей мере, один загуститель.
36. Пленка краски по п.35, в которой каждый указанный по меньшей мере один загуститель выбран из группы, состоящей из целлюлозных полимеров, набухаемых или растворимых в щелочи полимеров, полиакриламидов, неионогенных гидрофобно модифицированных блоксополимеров этиленоксид-уретан, гидрофобно модифицированных растворимых в щелочи полимеров, гидрофобно модифицированных целлюлозных полимеров, гидрофобно модифицированных полиакриламидов и их смесей.
37. Пленка краски, которая включает высушенный продукт из латексной краски, включающей воду; компонент, включающий количество пленкообразующего связующего латекса, достаточное для получения пленки краски; краситель; поверхностно-активное вещество, диспергирующую добавку, или комбинацию поверхностно-активного вещества и диспергирующей добавки, по меньшей мере, одно указанное поверхностно-активное вещество или диспергирующая добавка имеет один или более гидрофильных сегментов и один или более гидрофобных сегментов; и компонент, включающий количество гидрофобного латексного полимера, который при агрегировании в указанной латексной краске с указанным количеством связующего латекса составляет общую массу латекса, большую, чем требуется для получения пленки указанной краски.
38. Способ изготовления пленки латексной краски, который включает нанесение на поверхность латексной краски полученной из:
основного компонента, включающего количество пленкообразующего связующего латекса, достаточное для получения пленки краски при высушивании; и композиции красителя, включающей воду;
по меньшей мере, один краситель;
одно или более поверхностно-активных веществ, одну или более диспергирующих добавок или одно или более поверхностно-активных веществ и одну или более диспергирующих добавок, по меньшей мере, одно указанное поверхностно-активное вещество или диспергирующая добавка имеет один или более гидрофильных сегментов и один или более гидрофобных сегментов, и
компонент, включающий количество, по меньшей мере, одного гидрофобного латексного полимера, который при агрегировании в указанной латексной краске с указанным количеством связующего латекса составляет общую массу латекса большую, чем требуется для образования пленки латексной краски.
39. Способ изготовления пленки латексной краски по п.38, в котором краска дополнительно включает, по меньшей мере, один кислородсодержащий растворитель, по меньшей мере, один коалесцентный растворитель или, по меньшей мере, один наполнитель.
40. Способ изготовления пленки латексной краски по п.38, в котором краска дополнительно включает, по меньшей мере, один загуститель.
41. Способ изготовления пленки латексной краски по п.38, в котором каждый указанный загуститель выбирают из группы, состоящей из целлюлозных полимеров, набухаемых или растворимых в щелочи полимеров, полиакриламидов, неионогенных гидрофобно модифицированных блоксополимеров этиленоксид-уретана, гидрофобно модифицированных растворимых в щелочи полимеров, гидрофобно модифицированных целлюлозных полимеров, гидрофобно модифицированных полиакриламидов и их смесей.
42. Способ изготовления пленки латексной краски по п.38, в котором указанный гидрофобный латексный полимер присутствует в количестве таком, что пленка латексной краски имеет от 0,05 до 25 мас.% по отношению к совокупности составляющих пленки латексной краски.
43. Способ изготовления пленки латексной краски, который включает нанесение на поверхность латексной краски, содержащей воду; компонент, включающий количество пленкообразующего связующего латекса, достаточное для получения пленки краски при высушивании; краситель; поверхностно-активное вещество, диспергирующую добавку, или поверхностно-активное вещество и диспергирующую добавку, по меньшей мере, одно указанное поверхностно-активное вещество или диспергирующая добавка имеет один или более гидрофильных сегментов и один или более гидрофобных сегментов; и компонент, включающий количество гидрофобного латексного полимера, который при агрегировании в указанной латексной краске с указанным количеством пленкообразующего связующего латекса составляет общую массу латекса, большую, чем требуется для образования пленки латексной краски.